(57)【要約】【課題】混合室の大きさを調整して、様々な条件の成膜に対応する。【解決手段】気相成長装置１は、反応炉１４内の被処理基板１５を載置する基板保持部材１６に対向して配置されて被処理基板１５に向かって第１ガスを供給するシャワープレート２と、シャワープレート２に対して基板保持部材１６の反対側に配置されて被処理基板１５に向かって第２ガスを供給するシャワープレート３とを備え、シャワープレート２には、被処理基板１５に向かって第１ガスが流れるガス流路４ａが形成されており、シャワープレート３は、シャワープレート３から突出してガス流路４ａの内部に挿入されて被処理基板１５に向かって第２ガスを流すガス導管５を有しており、シャワープレート２の中央と周縁とで、ガス流路４ａとガス導管５とによって形成される空間の態様が互いに異なっている。【選択図】図１
2010062383.tif 000002
【特許請求の範囲】
【請求項１】
反応炉内の被処理基板を載置する基板保持部材に対向して配置されて前記被処理基板に向かって第１ガスを供給する第１シャワープレートと、
前記第１シャワープレートに対して前記基板保持部材の反対側に配置されて前記被処理基板に向かって第２ガスを供給する第２シャワープレートとを備えた気相成長装置であって、
前記第１シャワープレートには、前記被処理基板に向かって前記第１ガスが流れるガス流路が形成されており、
前記第２シャワープレートは、前記第２シャワープレートから突出して前記ガス流路の内部に挿入されて前記被処理基板に向かって前記第２ガスを流すガス導管を有しており、
前記第１シャワープレートの中央と周縁とで、前記ガス流路と前記ガス導管とによって形成される空間の態様が互いに異なっていることを特徴とする気相成長装置。
【請求項２】
前記ガス導管の寸法が、前記中央と前記周縁とで互いに異なっている請求項１記載の気相成長装置。
【請求項３】
前記ガス導管の長さが、前記中央と前記周縁とで互いに異なっている請求項１記載の気相成長装置。
【請求項４】
前記ガス導管の外径が、前記中央と前記周縁とで互いに異なっている請求項１記載の気相成長装置。
【請求項５】
前記ガス導管の内径が、前記中央と前記周縁とで互いに異なっている請求項１記載の気相成長装置。
【請求項６】
前記ガス導管の先端から前記被処理基板までの距離が、前記中央と前記周縁とで互いに異なっている請求項１記載の気相成長装置。
【請求項７】
前記ガス流路の寸法が、前記中央と前記周縁とで互いに異なっている請求項１記載の気相成長装置。
【請求項８】
前記ガス流路の長さが、前記中央と前記周縁とで互いに異なっている請求項１記載の気相成長装置。
【請求項９】
前記ガス流路の内径が、前記中央と前記周縁とで互いに異なっている請求項１記載の気相成長装置。
【請求項１０】
前記ガス導管に形成される孔の態様が、前記中央と前記周縁とで互いに異なっている請求項１記載の気相成長装置。
【請求項１１】
前記孔は、前記ガス導管の先端に形成される請求項１０記載の気相成長装置。
【請求項１２】
前記孔は、前記ガス導管の側壁に形成される請求項１０記載の気相成長装置。
【請求項１３】
前記第１シャワープレートは、前記ガス導管の先端の前方において前記ガス流路の内壁により形成されて前記第１ガスと前記第２ガスとを混合する混合室を有しており、
前記混合室の体積が、前記中央と前記周縁とで互いに異なっている請求項１記載の気相成長装置。
【請求項１４】
前記ガス流路と前記ガス導管との間の相対的空間位置関係は、前記第１シャワープレートの前記中央と、前記第１シャワープレートの前記周縁と、前記中央と前記周縁との間の中間領域とで、互いに異なっている請求項１記載の気相成長装置。
【請求項１５】
前記第１シャワープレートと前記第２シャワープレートとの間に前記第１ガスを前記ガス流路に供給する第１ガス分配空間が形成され、
前記第２シャワープレートは、前記第１ガス分配空間が露出するように前記第１シャワープレートから取り外し可能に設けられている請求項１記載の気相成長装置。
【請求項１６】
前記ガス導管は、前記第２シャワープレートと嵌合するフランジを有し、
前記ガス導管の前記フランジの外径は、前記ガス流路の内径よりも小さい請求項１記載の気相成長装置。
【請求項１７】
前記ガス導管は、前記第２シャワープレートに着脱可能に設けられている請求項１記載の気相成長装置。
【請求項１８】
前記ガス導管の温度を調整する冷媒を流す冷媒流路が前記第２シャワープレートに形成されている請求項１記載の気相成長装置。
【請求項１９】
前記第１ガスは、III族ガスを含み、
前記第２ガスは、Ｖ族ガスを含む請求項１記載の気相成長装置。
【請求項２０】
前記ガス導管の長手方向に沿って前記ガス導管と前記ガス流路とを相対的に昇降させる昇降機構を設けた請求項１記載の気相成長装置。
【請求項２１】
反応炉内の被処理基板を載置する基板保持部材に対向して配置された第１シャワープレートによって前記被処理基板に向かって第１ガスを供給し、
前記第１シャワープレートに対して前記基板保持部材の反対側に配置された第２シャワープレートによって前記被処理基板に向かって第２ガスを供給する気相成長方法であって、
前記第１シャワープレートには、前記被処理基板に向かって前記第１ガスが流れるガス流路が形成されており、
前記第２シャワープレートは、前記第２シャワープレートから突出して前記ガス流路の内部に挿入されて前記被処理基板に向かって前記第２ガスを流すガス導管を有しており、
前記第１シャワープレートの中央と周縁とで、前記ガス流路と前記ガス導管とによって形成される空間の態様を互いに異ならせて前記第１及び第２ガスを前記被処理基板に向かって供給することを特徴とする気相成長方法。
【発明の詳細な説明】
【技術分野】
【０００１】
本発明は、反応炉内の被処理基板を載置するための基板保持部材に対向して配置されて被処理基板に向かってガスを供給するために設けられたシャワープレートを備えた気相成長装置及び気相成長方法に関する。
【背景技術】
【０００２】
従来から、発光ダイオードおよび半導体レーザの製造においては、トリメチルガリウム（ＴＭＧ）またはトリメチルアルミニウム（ＴＭＡ）などの有機金属ガスと、アンモニア（ＮＨ３）、ホスフィン（ＰＨ３）またはアルシン（ＡｓＨ３）などの水素化合物ガスと、を成膜に寄与する原料ガスとして成長室に導入して化合物半導体結晶を成長させるＭＯＣＶＤ（Ｍｅｔａｌ  Ｏｒｇａｎｉｃ  Ｃｈｅｍｉｃａｌ  Ｖａｐｏｒ  Ｄｅｐｏｓｉｔｉｏｎ）法及びＭＯＣＶＤ装置が用いられている。
【０００３】
ＭＯＣＶＤ法は、上記の原料ガスを不活性ガスとともに成長室内に導入して加熱し、所定の被処理基板上で気相反応させることにより、その被処理基板上に化合物半導体結晶を成長させる方法である。ＭＯＣＶＤ法を用いた化合物半導体結晶の製造においては、成長する化合物半導体結晶の品質を向上させながら、コストを抑えて、歩留まりと生産能力とをどのように最大限確保するかということが常に高く要求されている。
【０００４】
図１４に、ＭＯＣＶＤ法に用いられる従来の縦型シャワーヘッド型ＭＯＣＶＤ装置の一例の模式的な構成を示す。このＭＯＣＶＤ装置においては、ガス供給源９２から、反応炉９１の内部の成長室に反応ガスおよび不活性ガスを導入するためのガス配管９３が接続されており、反応炉９１の内部の成長室８１の上部には成長室に反応ガスおよび不活性ガスを導入するための複数のガス吐出孔を有するシャワープレート９０がガス導入部として設置されている。また、反応炉９１の成長室８１の下部中央にはアクチュエータ（図示せず）によって回転自在の回転軸８２が設置され、回転軸８２の先端にはシャワープレート９０と対向するようにしてサセプタ９８が取り付けられており、サセプタ９８の下部にはサセプタ９８を加熱するためのヒータ９９が取り付けられている。また、反応炉９１の下部には反応炉９１の内部の成長室８１内のガスを外部に排気するためのガス排気部９４が設置されており、ガス排気部９４は、パージライン９５を介して、排気されたガスを無害化するための排ガス処理装置９６に接続されている。
【０００５】
上記のような構成の縦型シャワーヘッド型ＭＯＣＶＤ装置において、化合物半導体結晶の成長の際には、サセプタ９８に基板９７が設置され、その後、回転軸８２の回転によりサセプタ９８が回転させられる。そして、ヒータ９９の加熱によりサセプタ９８を介して基板９７が所定の温度に加熱され、シャワープレート９０に形成されている複数のガス吐出孔から反応炉９１の内部の成長室８１に反応ガスおよび不活性ガスが導入される。
【０００６】
複数の反応ガスを供給して被処理基板上で反応せしめ、薄膜を形成する方法として、従来はシャワーヘッドの中で複数のガスを混合し、シャワープレートに多数設けられているガス吐出口から被処理基板に反応ガスを吹き出させる方法がとられていた。しかし、上記方法によると、反応炉９１において、シャワープレート９０から流れるガスは、サセプタ９８の径方向に向かって排気されるため、サセプタ９８の中央では、材料ガスの供給が追いつかず、材料ガスが不足したり、ガスの反応前に径方向に流れてしまったり、中央部分で成膜レートが落ちる傾向が生じる。
この問題を解決するため特許文献１では、複数のガス流路が同軸に形成されたノズルから、反応炉へガスを導入することにより、ノズルの目詰まりを防ぎつつ、基板上面で効率よく混合させ、材料効率を向上させる方法が示されている。
また、特許文献２では、シャワーヘッドのノズルにおいて、周辺部よりも中央部のノズルの分布密度を大きくすることにより、中央部で反応が不十分になることを避け、膜質の向上させる方法が示されている。
【特許文献１】特開２０００−１４４４３２号公報（平成１２年５月２６日公開）
【特許文献２】特開平８−０３５０６７号公報（平成８年２月６日公開）
【発明の開示】
【発明が解決しようとする課題】
【０００７】
化合物半導体結晶の成膜において、品質の向上のためには、膜厚分布や膜質において高い均一性が要求される。また、コストを抑えるには材料効率と、歩留まり、生産性の向上も必要となる。しかしながら、特許文献１に開示された方法によると、シャワーヘッドでガスが噴出する範囲において中央部分では反応が不十分となり、膜質や成膜レートが低下し、成膜基板の品質や歩留まり、生産性が落ちる恐れがある。
また、特許文献２に開示された方法によると、中央部と周辺部とでノズル数、あるいはノズル径の異なるシャワーヘッド用いているが、いずれの場合もノズル以外の部分が小さくなる。このため、ノズル間で連通しないように高精度の加工の必要性からシャワープレートのコストが高くなる恐れがある。また、ノズル間に冷却層のあるシャワープレートでは、ノズル密度が高くなるとノズル以外の冷却層として使用できる空間が小さくなるため、冷却媒体も少なくなる。例えば水を冷却媒体とした場合、冷却層に流れる水量が少なくなるため、シャワープレートで冷却差が生じ、膜質や膜圧分布が不均一となる恐れがある。また、ノズル密度の高い部分に合わせてシャワープレートの冷却層の空間を均一に設けると、冷却層の空間が小さくなり、冷却効果が低下する。そのため、シャワープレート内で成長反応が起こり、材料効率や膜質が低下する恐れがある。
また、実際の装置では、求める成膜レートや膜質に応じて、成膜条件や成膜領域が変更されることも多い。その際、成膜条件や成膜領域に応じて、最適なノズルの分布密度も異なるが、特許文献２ではシャワーヘッドを交換しないと、ノズルの分布密度を変更するのは困難である。もし、シャワーヘッドを交換する場合、装置の基幹部分を交換するため、軸調整などの作業が複雑で手間がかかる、さらにシャワーヘッド自体も熱やガスなどに対する耐性を鑑みて、石英などコストの高い部材で作製されることが多く、何種類かのシャワーヘッドを取り揃えると、コストがかかるという問題がある。また、シャワーヘッドを交換しない場合は、成膜条件や成膜領域が限定されるため、成膜条件の最適化が困難となるという問題がある。
さらに、特許文献２の構成によると、混合室がないため異種類のガスの混合性が低いため、気相反応が均一に行われず、膜質や膜厚分布が不均一となる恐れがあるという問題がある。
【０００８】
上記の事情に鑑みて、本発明の目的は、基板の成膜レート及び膜質の均一化が可能な気相成長装置及び気相成長方法を提供することにある。
【課題を解決するための手段】
【０００９】
本発明に係る気相成長装置は、反応炉内の被処理基板を載置する基板保持部材に対向して配置されて前記被処理基板に向かって第１ガスを供給する第１シャワープレートと、前記第１シャワープレートに対して前記基板保持部材の反対側に配置されて前記被処理基板に向かって第２ガスを供給する第２シャワープレートとを備えた気相成長装置であって、前記第１シャワープレートには、前記被処理基板に向かって前記第１ガスが流れるガス流路が形成されており、前記第２シャワープレートは、前記第２シャワープレートから突出して前記ガス流路の内部に挿入されて前記被処理基板に向かって前記第２ガスを流すガス導管を有しており、前記第１シャワープレートの中央と周縁とで、前記ガス流路と前記ガス導管とによって形成される空間の態様が互いに異なっていることを特徴とする。
【００１０】
この特徴によれば、前記ガス流路と前記ガス導管とによって形成される空間の態様を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００１１】
本発明に係る気相成長装置では、前記ガス導管の寸法が、前記中央と前記周縁とで互いに異なっていることが好ましい。
【００１２】
上記構成によれば、ガス導管の寸法を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００１３】
本発明に係る気相成長装置では、前記ガス導管の長さが、前記中央と前記周縁とで互いに異なっていることが好ましい。
【００１４】
上記構成によれば、ガス導管の長さを変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００１５】
本発明に係る気相成長装置では、前記ガス導管の外径が、前記中央と前記周縁とで互いに異なっていることが好ましい。
【００１６】
上記構成によれば、ガス導管の外径を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００１７】
本発明に係る気相成長装置では、前記ガス導管の内径が、前記中央と前記周縁とで互いに異なっていることが好ましい。
【００１８】
上記構成によれば、ガス導管の内径を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００１９】
本発明に係る気相成長装置では、前記ガス導管の先端から前記被処理基板までの距離が、前記中央と前記周縁とで互いに異なっていることが好ましい。
【００２０】
上記構成によれば、前記ガス導管の先端から前記被処理基板までの距離を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００２１】
本発明に係る気相成長装置では、前記ガス流路の寸法が、前記中央と前記周縁とで互いに異なっていることが好ましい。
【００２２】
上記構成によれば、ガス流路の寸法を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００２３】
本発明に係る気相成長装置では、前記ガス流路の長さが、前記中央と前記周縁とで互いに異なっていることが好ましい。
【００２４】
上記構成によれば、ガス流路の長さを変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００２５】
本発明に係る気相成長装置では、前記ガス流路の内径が、前記中央と前記周縁とで互いに異なっていることが好ましい。
【００２６】
上記構成によれば、ガス流路の内径を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００２７】
本発明に係る気相成長装置では、前記ガス導管に形成される孔の態様が、前記中央と前記周縁とで互いに異なっていることが好ましい。
【００２８】
上記構成によれば、ガス導管に形成される孔の態様を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００２９】
本発明に係る気相成長装置では、前記孔は、前記ガス導管の先端に形成されることが好ましい。
【００３０】
上記構成によれば、第２ガスの流路となるガス導管の先端に、複数孔を設けたことによって、第２ガスの噴出しをより広げることが可能となるため(パイプ形状の場合、直線状に噴出すのみである)、第１ガスと第２ガスとの混合性がより向上し、被処理基板面上のガス濃度分布を均一化することができ、被処理基板表面反応の制御性を向上させ、つまり、成膜厚や組成比を向上させると共に、材料利用効率を向上させることができる。
【００３１】
本発明に係る気相成長装置では、前記孔は、前記ガス導管の側壁に形成されることが好ましい。
【００３２】
上記構成によれば、側壁の孔位置を変えることで、ガスの混合する領域を流路毎に変えることが可能となる。また、孔を側壁に設けるために、第１ガスと第２ガスとの混合性をより向上させることができます。さらに、第１ガス導管を第２ガス導管と同じ高さに揃えることで、第２ガス導管の断面積そのままで、混合領域を設けることができるので、ガスの流速を速くすることができ、より幅の広い成膜条件に対応することができる。
【００３３】
本発明に係る気相成長装置では、前記第１シャワープレートは、前記ガス導管の先端の前方において前記ガス流路の内壁により形成されて前記第１ガスと前記第２ガスとを混合する混合室を有しており、前記混合室の体積が、前記中央と前記周縁とで互いに異なっていることが好ましい。
【００３４】
上記構成によれば、混合室の体積を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【００３５】
本発明に係る気相成長装置では、前記ガス流路と前記ガス導管との間の相対的空間位置関係は、前記第１シャワープレートの前記中央と、前記第１シャワープレートの前記周縁と、前記中央と前記周縁との間の中間領域とで、互いに異なっていることが好ましい。
【００３６】
上記構成によれば、成膜条件に応じてシャワープレート周辺と中間領域と中央部とでよりきめ細かく混合状態を変えることができ、基板の成膜レート及び膜質のよりきめ細かい均一化が可能となる。
【００３７】
本発明に係る気相成長装置では、前記第１シャワープレートと前記第２シャワープレートとの間に前記第１ガスを前記ガス流路に供給する第１ガス分配空間が形成され、前記第２シャワープレートは、前記第１ガス分配空間が露出するように前記第１シャワープレートから取り外し可能に設けられていることが好ましい。
【００３８】
上記構成によれば、第１ガス分配空間が露出可能となる構成であるため、メンテナンス性が向上し、特に、シャワープレート内部に附加化合物が発生した場合や、異物混入があった場合においても、洗浄性が飛躍的に向上し、内部汚染を完全に除去できる。
【００３９】
本発明に係る気相成長装置では、前記ガス導管は、前記第２シャワープレートと嵌合するフランジを有し、前記ガス導管の前記フランジの外径は、前記ガス流路の内径よりも小さいことが好ましい。
【００４０】
上記構成によれば、ガス分配空間を開放せずに反応室側から第１シャワープレートを通してガス導管を交換することができる。
【００４１】
本発明に係る気相成長装置では、前記ガス導管は、前記第２シャワープレートに着脱可能に設けられていることが好ましい。
【００４２】
上記構成によれば、ガス導入管を第２シャワープレートから取り外すことができ、ガス導入管の長さを変えることによって、混合室の大きさを変えることが可能である。ガス導入管を取外し可能な構成としていることで、本体毎に再製作する必要なく、第２ガスの流路となるガス導入管の変更のみで混合室の大きさを調整することが可能となり、様々な条件の成膜に対応した装置とすることができる。また、ガス導入管の壁面に附加化合物が付着し、ガス導入管出口が詰まった場合でも、全体を洗浄することなく、詰まった箇所のガス導入管のみを交換することが可能である。そのため、装置のメンテナンス時間も大幅に短縮することが可能であり、装置の稼働率向上を図ることも可能である。
【００４３】
本発明に係る気相成長装置では、前記ガス導管の温度を調整する冷媒を流す冷媒流路が前記第２シャワープレートに形成されていることが好ましい。
【００４４】
上記構成によれば、第２ガス流路を温度調整する冷媒流路が構成されることで、第２ガス流路の温度を可変することが可能となり、第２ガスの温度をコントロールすることが可能となる。つまり、第１ガスと第２ガスとを個別に温度調整することができる。これによって、被処理基板表面反応の制御性を向上させ、つまり、成膜厚や組成比を向上させると共に、材料利用効率を向上させることができる。
【００４５】
本発明に係る気相成長装置では、前記第１ガスは、III族ガスを含み、前記第２ガスは、Ｖ族ガスを含むことが好ましい。
【００４６】
上記構成によれば、第２ガスの流路となるガス導入管の出口は、ヒータからの熱を直接受け、冷媒流路によって温度調整される第１ガス流路に比べ、温度上昇しやすい構造である。Ｖ族系ガスは有機ガスが用いられ、高温にしないと分子が分解して成長膜にドープされない、あるいは分子のままドープされてホールを形成してしまい、膜質や成長レートの劣化に繋がる。一方で、基板や成膜室を高温にし過ぎると、基板以外の成膜室壁面等に成膜される、あるいは成膜した基板から分子が再蒸発するなど、材料効率の低下や膜質、膜厚の不均一性を引き起こす恐れがある。そのため、第２ガスの流路となるガス導入管をＶ族系ガスとして、予め反応室以外で加熱し、活性化されたガスを反応室に供給することにより、Ｖ族ガスの分解温度に係わらず、成膜質及び基板の温度を設定でき、均一な膜厚および膜質で材料効率の良い成膜が可能となる。
【００４７】
本発明に係る気相成長装置では、前記ガス導管の長手方向に沿って前記ガス導管と前記ガス流路とを相対的に昇降させる昇降機構を設けることが好ましい。
【００４８】
上記構成によれば、第１ガスと第２ガスとの混合室の大きさを可変することが可能となり、材料ガス混合性が向上し、被処理基板面上のガス濃度分布を均一化することができ、被処理基板表面反応の制御性を向上させ、つまり、成膜厚や組成比を向上させると共に、原料利用効率を向上させることができる。また、成膜中に混合室の大きさを可変することが可能となり、１回の成膜で反応ガス流量や、被処理基板温度が変わる複数の膜を成長させる場合においても、それぞれの条件に最適な混合室の大きさを設定できるため、最適な単膜を積層することが可能となり、高品質の多層膜を成膜することが可能となる。
【００４９】
本発明に係る気相成長方法は、反応炉内の被処理基板を載置する基板保持部材に対向して配置された第１シャワープレートによって前記被処理基板に向かって第１ガスを供給し、前記第１シャワープレートに対して前記基板保持部材の反対側に配置された第２シャワープレートによって前記被処理基板に向かって第２ガスを供給する気相成長方法であって、前記第１シャワープレートには、前記被処理基板に向かって前記第１ガスが流れるガス流路が形成されており、前記第２シャワープレートは、前記第２シャワープレートから突出して前記ガス流路の内部に挿入されて前記被処理基板に向かって前記第２ガスを流すガス導管を有しており、前記第１シャワープレートの中央と周縁とで、前記ガス流路と前記ガス導管とによって形成される空間の態様を互いに異ならせて前記第１及び第２ガスを前記被処理基板に向かって供給することを特徴とする。
【００５０】
この特徴によれば、前記ガス流路と前記ガス導管とによって形成される空間の態様を変えることにより、材料ガスの混合状態を第１シャワープレートの中央と周縁とで変えることができる。そのため、成膜条件に応じてシャワープレート周辺と中央部とで混合状態を変えることができ、基板の成膜レートや膜質の均一化が可能となる。
【発明の効果】
【００５１】
本発明に係る気相成長装置は、以上のように、前記第１シャワープレートの中央と周縁とで、前記ガス流路と前記ガス導管とによって形成される空間の態様が互いに異なっているので、成膜条件に応じてシャワープレート周辺と中央部とで混合状態を変えることができ、基板の成膜レートや膜質の均一化が可能となる。
【発明を実施するための最良の形態】
【００５２】
本発明の一実施形態について図１ないし図１３に基づいて説明すると以下の通りである。
【００５３】
（実施の形態１）
図１は、実施の形態１に係る気相成長装置１の構成を示す断面図である。気相成長装置１は、縦型シャワーヘッド型ＭＯＣＶＤ装置によって構成されている。気相成長装置１は、反応炉１４を備えている。反応炉１４の中には、被処理基板１５を載置した円盤状の基板保持部材１６が設けられている。基板保持部材１６の下側には、軸状の回転伝達部材２０が結合されており、図示しない駆動機構により、被処理基板１５の表面に垂直な回転伝達部材２０の周りに回転可能に基板保持部材１６が設けられている。基板保持部材１６の下側には、基板保持部材１６を加熱する加熱ヒータ１７がさらに設けられている。
【００５４】
反応炉１４の上側には、略円筒形状をしたガス供給部１８が設けられている。ガス供給部１８は、シャワープレート２とシャワープレート３とを有している。シャワープレート２は、反応炉１４内の被処理基板１５を載置する基板保持部材１６に対向して配置されて被処理基板１５に向かって第１ガスを供給するために設けられている。シャワープレート３は、シャワープレート２に対して基板保持部材１６の反対側に配置されて被処理基板１５に向かって第２ガスを供給するために設けられている。
【００５５】
図２は気相成長装置１に設けられたガス供給部１８の詳細な構造を示す断面図であり、図３は図２に示すＡ部の拡大断面図である。図４は、気相成長装置１に設けられたガス供給部１８を被処理基板１５側から見た平面図である。図５は、気相成長装置１に設けられたシャワープレート２・３を説明するための斜視図である。
【００５６】
シャワープレート２には、被処理基板１５に向かって第１ガスが流れる複数個のガス流路４ａが、所定の間隔を空けて配置されて形成されている。シャワープレート２は、基板保持部材１６に対向する壁面２６を有しており、壁面２６には各ガス流路４ａの流路出口２５が形成されている。壁面２６と反応炉１４の内壁とによって反応室１９が形成されている。反応炉１４の側壁の基板保持部材１６よりも低い位置には、ガス排出口２１が形成されている。反応炉１４とシャワープレート２との間には、反応室１９を封止するためのＯリング２２ａが設けられている。
【００５７】
第１ガスをガス流路４ａに供給するためにシャワープレート２とシャワープレート３との間にガス分配空間９が形成されている。図５に示すように、シャワープレート３は、ガス分配空間９が露出するようにシャワープレート２から取り外し可能に設けられている。シャワープレート２とシャワープレート３との間に、ガス分配空間９を封止するためのＯリング２２ｂが設けられている。シャワープレート２の周縁には、ガス分配空間９に第１ガスを供給するための複数のガス導入口２３が設けられている。
【００５８】
シャワープレート３は、被処理基板１５に向かって第２ガスを流すために設けられてシャワープレート３から突出して各ガス流路４ａの内部に挿入された複数のガス導管５を有している。ガス導管５には、第２ガスが流れるガス流路４ｂが形成されている。
【００５９】
シャワープレート３は、ベース７と上方プレート８とを有している。ベース７と上方プレート８との間にガス分配空間１０が形成されている。上方プレート８は、ガス分配空間１０が露出するようにベース７から取り外し可能に設けられている。ベース７と上方プレート８との間には、ガス分配空間１０を封止するためのＯリング２２ｃが設けられている。上方プレート８には、ガス分配空間１０に第２ガスを供給するための第２ガス導入口２４が形成されている。
【００６０】
シャワープレート２には、ガス導管５の温度を調整する冷媒を流すための冷媒流路１１が、ガス流路４ａの周りを通って形成されている。
【００６１】
シャワープレート２には、第１ガスと第２ガスとが混合される混合室１２が、ガス導管５の先端のガスの下流側（前方）においてガス流路４ａの内壁により形成されている。
【００６２】
図７は、シャワープレート２に形成されたガス流路４ａと、シャワープレート３に設けられたガス導管５との位置関係を示す断面図である。左側に示したガス流路４ａ及びガス導管５は、シャワープレート２の中央に設けられたガス流路４ａ及びガス導管５の位置関係を示している。右側に示したガス流路４ａ及びガス導管５は、シャワープレート２の周縁に設けられたガス流路４ａ及びガス導管５の位置関係を示している。ガス導管５の突出長さは、シャワープレート２の中央と周縁とで異なっており、周縁のガス導管５の長さは、中央のガス導管５の長さよりも長くなっている。
このように、混合室１２の体積が、シャワープレート２の周縁部分に比べて中央部分で大きくなるように、ガス導管５の突出長さを中央部分で短くなるように調節してある。ガス導管５の突出長さは、成膜条件によって適宜調節すれば良い。
このように、中央から周縁に向かって成膜レートが速くなるような条件でも、中央で、第１ガスと第２ガスとの混合性を高めることで、中央部分の成膜レートを速くすることができ、膜厚の均一化が可能となる。逆に、中央から周縁に向かって成膜レートが遅くなる場合は、中央と周縁とのパーツを逆にすれば良い。
なお、シャワープレート２の中央部分と、周縁部分とで２種類の突出長さのガス導入管５にするだけでなく、３種類以上の多種類の突出長さのガス導入管５を用いても良い。例えば、ガス流路４ａとガス導管５との間の相対的空間位置関係は、シャワープレート２の中央と、シャワープレート２の周縁と、前記中央と前記周縁との間の中間領域とで、互いに異なっているように構成してもよい。また、流量や成長圧によっては、周縁部付近で成膜レートが小さくなる場合がある。その際には、周縁部の突出長さを大きくすることも考えられる。
混合室１２およびガス導入管５の部分を拡大した図３に示すように、ガス導管５の流路出口２７の反対端の外周には、雄ネジ加工が施してある。ガス導管５に形成された雄ネジの流路出口２７側には、フランジ４０が形成されている。
下方プレート３４ａに形成された貫通孔４１には、ガス導管５の雄ネジに対応する雌ネジ加工が施してあり、更に、ザグリ孔４２が、フランジ４０に対応するように形成されている。このように、ガス導管５は、ネジ構造によって、下方プレート３４ａに固定することが可能となる。更に、フランジ４０を設けることによって、ガス導管５の突出長さＤを正確に規定することが可能である（フランジ４０が無いと、ネジの締め込み具合に応じて突出長さＤが変化してしまう）。更に、下方プレート３４ａのザグリ孔４２に、前記フランジ４０を挿入することで、ガス分配空間９に余分な突起を生じることが無く、ガス分配空間９内の流れを乱すことが無い。また、ネジ部を通じて、第１ガスと第２ガスとが拡散し混合する可能性もあるため、ネジ部には、グラファイトシートを挟み、封止構造をとることもできる。また、グラファイトシート以外に、白金薄膜シート等の材料ガスに対して耐食性を有する金属薄膜シートも使用可能である。但し、フランジ４０の高さが、ガス分配空間９内の流れを乱さない程度の突起であれば、ザグリ孔４２を設けることは必須では無い。
上記構成によれば、ガス導管５は、下方プレート３４ａから取り外し（着脱）可能な構成になっており、ガス導管５の突出長さＤを容易に変えることが可能となる。このため、求める成膜レートや膜質に応じた、流量や成膜温度、成長圧などの様々な成膜条件に対応して、混合室１２の体積を調節することが可能である。また、成膜時に反応精製物が流路口壁面に付着し、流路出口が詰まることがあり、膜質や膜厚分布の均一性、成膜レートの低下を引き起こす恐れがある。しかし、着脱可能な構成であれば、ガス導管５の壁面に付着物が発生し、流路出口が詰まった場合でも、全体を洗浄することなく、詰まった箇所のガス導管５ａのみを交換することが可能である。そのため、装置のメンテナンス時間も大幅に短縮することが可能であり、装置の稼働率向上を図ることも可能である。
なお、ガス導管５は、上記のように着脱可能でなくとも、混合室１２の体積を調節することで、本発明の効果は得られる。この場合、第２ガス流路の下方プレート（ベース７）に、多数の貫通孔が配置される。複数のガス導管５は、気密を保つよう、真空ロウ付や電子ビーム溶接、ＴＩＧ溶接、拡散接合等によって接合される。第２ガス流路下方プレート（ベース７）に直接、ガス導管５を切削加工等により形成してもよい。しかし、先に記載したように、様々な成膜条件に対応する場合や、メンテナンス性を考えると着脱可能な構成とした方が好ましい。
【００６３】
図８（ａ）（ｂ）（ｃ）、図９（ａ）（ｂ）、図１０（ａ）（ｂ）は、第１シャワープレート２に形成されたガス流路４ａと、第２シャワープレート３に設けられたガス導管５との他の関係を示す断面図である。図７に示した例は、ガス導管５の長さを中央と周縁とで互いに異ならせる例を示した。しかしながら、本発明はこれに限定されない。例えば、図８（ａ）に示すように、ガス導管５の内径ｄを、中央では大きくし、周縁では小さくするように構成してもよい。この構成により、周縁での第２ガスの流量が中央での第２ガスの流量よりも少なくなる。このため、膜厚や組成比の分布を、流量などの条件に応じて、均一となるように調整することができる。例えば、ＡｌＧａＡｓの成膜の場合、第１ガスの原料ガスとしてＴＭＧとＴＭＡ、第２ガスの原料ガスとしてＡｓＨ３が用いられており、Ｖ／III比が小さくなる（ＡｓＨ３ガスを少なくする）と成膜レートが上がるため、周縁で成膜レートが低くなる場合は、周縁でのＡｓＨ３導入量を少なくすることで、成長レートを上げることができ、膜厚均一性が増す。また、Ｖ／III比が小さくなる（ＡｓＨ３導入量が少なく）と、ＡｌよりもＧａが入りこみやすくなるため、周縁で内管の内径を小さくすることで、Ｇａの組成比を高くすることができ、組成比も適宜調整することができる。
【００６４】
また、図８（ｂ）に示すように、ガス導管５の外径ｅを、中央では小さくし、周縁では大きくするように構成してもよい。この構成により、周縁での第１ガスの流量が中央での第１ガスの流量よりも少なくなる。また、流量などの条件に応じて、中央と周縁とのパーツを逆にすることも考えられる。この構成によれば、膜厚や組成比の分布を、流量などの条件に応じて、均一となるように調整できる。例えば、ＡｌＧａＡｓの成膜の場合、第１ガスの原料ガスとしてIII族ガスであるＴＭＧとＴＭＡ、第２ガスの原料ガスとしてＶ族ガスであるＡｓＨ３が用いられており、一般的に成膜レートはIII族ガスの導入量で決まる条件で成膜されることが多いため、中央部分で成膜レートが遅くなる条件で成膜する場合、中央部分でのIII族ガス導入量が多く、周縁で少なくすることにより、膜厚の均一化が可能となる。また、中央部と周縁部でＶ／III比を変えることができるため、組成比も適宜調整することができる。なお、流量などの条件に応じ、中央と周縁とのパーツを逆にすることも考えられる。
さらに、図８（ｃ）に示すように、ガス導管５に形成する孔を、中央ではガス導管５の先端に形成し、周縁ではガス導管５の側壁に形成し、かつ、周縁では、ガス導管５の先端をガス流路４ａの先端まで伸ばすように構成してもよい。この構成により、周縁での導入ガスの流量が中央での導入ガスの流量よりも少なくなる。中央で成膜レートが遅い成膜条件の場合、周縁の導入ガス流量を少なくして、成膜レートを遅くすることで、膜厚の均一化が可能である。なお、中央で成膜レートが速い場合は、中央と周縁とのパーツを逆にすれば良い。
【００６５】
また、図９（ａ）に示すように、ガス導管５の側壁に形成する孔の位置を、中央ではガス導管５の先端から離れた位置に孔６ｃを形成し、周縁ではガス導管５の先端に近い位置に孔６ｄを形成するように構成してもよい。この構成により、第１ガスと第２ガスとが混合する領域が、周縁よりも中央において大きくなり、図７に示す構成と同様の効果を奏する。
図９（ｂ）に示すように、ガス導管５の側壁に形成する孔の大きさを中央と周縁とで変えてもよい。具体的には、中央のガス導管５の側壁には大きい孔６ｅを形成し、周縁のガス導管５の側壁には小さい孔６ｆを形成してもよい。この構成により、第２ガスの流量が、周縁において中央よりも少なくなり、図８（ａ）に示す構成と同様の効果を奏する。
【００６６】
また、図１０（ａ）に示すように、ガス導管５の先端に形成する孔の大きさを中央と周縁とで異ならせてもよい。具体的には、中央のガス導管５の先端には大きい孔６ｇを形成し、周縁のガス導管５の先端には小さい孔６ｈを形成し、周縁のガス導管５の突出長さを中央のガス導管５の突出長さよりも短く構成してもよい。この構成により、第２ガスの流量が、周縁において中央よりも少なくなり、図８（ａ）に示す構成と同様の効果を奏する。
図１０（ｂ）に示すように、ガス導管５に形成する孔の態様を中央と周縁とで異ならせてもよい。具体的には、中央では、ガス導管５の先端に孔を形成し、周縁では、ガス導管５の側壁に孔を形成し、孔は、ガス導管５の内側から外側に向かってガス導管５の先端に近づく斜め方向に沿って形成してもよい。この構成により、周縁での導入ガスの流量が中央での導入ガスの流量よりも少なくなり、図８（ｃ）に示す構成と同様の効果を奏する。
【００６７】
なお、ガス導管５におけるガス流出口（先端）から被処理基板１５までの距離が、シャワープレートの中央と周縁とで互いに異なっているように構成してもよい。
【００６８】
シャワープレート２は、基板保持部材１６に対向して設けられた下方プレート２９と、下方プレート２９と所定の間隔を空けて基板保持部材１６の反対側に設けられた上方プレート２８と、下方プレート２９及び上方プレート２８を貫通して設けられてガス流路４ａを形成するガス導管３０とを有している。
【００６９】
シャワープレート２には、第１ガスを導入する第１ガス導入口２３と、第１ガスをガス分配空間９に導く導入経路３１とが形成されたフランジ部３２が設けられている。ベース７と上方プレート８とは、その周縁において固定ネジ３９によってフランジ部３２に固定されている。
【００７０】
冷媒流路１１には、冷媒を各ガス流路４ａの周りに均等に供給するための冷媒調整リング３３が設けられている。ガス分配空間９には、第１ガスを各ガス流路４ａに均等に供給するための第１ガス調整リング３６が設けられている。ガス分配空間１０には、第２ガスを各ガス導管５に均等に供給可能とするための第２ガス調整リング３５が設けられている。
【００７１】
このように、気相成長装置１においては、内部を大気側と隔離し、気密状態を保持する反応炉１４と、被処理基板１５を載置する基板保持部材１６と、被処理基板１５を加熱する基板加熱ヒータ１７と、基板保持部材１６と対向する位置に設けられて被処理基板１５に向けて複数の原料ガスを供給する複数のガス流路出口を有するガス供給部１８とによって、反応室１９を構成している。
【００７２】
基板保持部材１６は、回転伝達部材２０の一端に備え付けられており、回転伝達部材２０は、図示しない回転機構によって、自転可能となっている。
【００７３】
被処理基板１５の主表面に薄膜を形成するときは、原料ガス（以下単にガスと称する）をガス供給部１８から反応室１９へ導入する。このとき加熱ヒータ１７により、基板保持部材１６を介して被処理基板１５が加熱され、被処理基板１５上での成膜化学反応が促進されることにより、被処理基板１５上に薄膜が形成される。被処理基板１５上を通過したガスは、ガス排出口２１より排出される。
【００７４】
次に、ガス供給部１８の構造を、より具体的に説明する。図１において、ガス供給部１８は、反応炉１４と、Ｏリング２２ａによって、気密状態を保持するよう封止されており、ガス供給部１８と反応炉１４とは取り外し可能なように構成されている。
【００７５】
ガス供給部１８には、第１ガス導入口２３と第２ガス導入口２４とが設置されており、それぞれ異なる原料ガスが供給される。
【００７６】
第１ガス、及び第２ガスが分離され、ガス分配空間９とガス分配空間１０とに、各ガスを独立に吐出するシャワープレート形状の複数のガス流路（第１ガス流路４ａ、第２ガス流路４ｂ）によって構成され、個々の第１ガス流路４ａ内に第２ガス流路４ｂが（同芯状に）内包されて配設され、第１ガス流路出口２５は、反応炉壁面２６に形成され、第２ガス流路出口２７は、第１ガス流路出口２５よりも、ガス供給源側、（つまり、被処理基板１５より遠い側）に構成され、配置されることにより、個々の第１ガスと第２ガスとの混合室１２を構成し、第１ガス流路４ａと反応炉壁面２６との間に、第１ガス流路４ａを温度調整する冷媒流路１１が構成される。
【００７７】
第１ガス流路の上方プレート２８と第１ガス流路の下方プレート２９とは、多数の貫通穴が形成され、距離Ａを保って配設されており、ガス流路４ａとなるガス導管３０が、気密を保つよう、真空ロウ付や電子ビーム溶接、ＴＩＧ溶接、拡散接合等によって貫通穴に接合されている。図３中には、ガス導管３０の両端を、それぞれ第１ガス流路の上方プレート２８と第１ガス流路の下方プレート２９とに接合する形状を示しているが、本発明はこれに限定されない。上方プレート２８、もしくは下方プレート２９に直接、ガス導管３０を切削加工等により形成してもよい。
【００７８】
上記のように構成することで、ガス流路４ａを温度調整することが可能な冷媒流路１１が形成される。
【００７９】
更に、第１ガス流路の上方プレート２８、下方プレート２９、及びガス導管３０によって構成された部材に、第１ガス導入流路３１、冷媒流路１１を形成した第１ガス流路のフランジ部３２が接合される。フランジ部３２は、ここでは別体としているが、上方プレート２８、下方プレート２９のいずれか、もしくは両方に形成しても良い。また、接合方法は、真空ロウ付や電子ビーム溶接、ＴＩＧ溶接、拡散接合等いずれの方法を用いても良い。
【００８０】
また、冷媒流路１１には、冷媒調整リング３３が配設されており、冷媒を均等に供給することを可能としている。冷媒調整リング３３には、冷媒を均等に供給可能とするための、穴が複数個形成されている。各穴の径は、冷媒を均等に供給できるよう適宜調整されている。形状も、円形状でも良いし、矩形、多角形いずれでもよい。
【００８１】
以上のように、構成された部材をシャワープレート２と呼ぶ。
【００８２】
第２ガス流路の下方プレート（ベース７）には、多数の貫通穴が設置され、複数のガス導管５が、気密を保つよう、真空ロウ付や電子ビーム溶接、ＴＩＧ溶接、拡散接合等によって接合されている。図３中には、第２ガス流路下方プレート（ベース７）へガス導管５を接合する形状を示しているが、本発明はこれに限定されない。第２ガス流路下方プレート（ベース７）に直接、ガス導管５を切削加工等により形成してもよい。
【００８３】
ベース７と上方プレート８とは、距離Ｂを保って配設されており、Ｏリング２２ｃにより、取り外し可能状態で固定ネジ３９にて封止されている。以上のように構成することで、ガス分配空間１０が形成される。また、ガス分配空間１０には、調整リング３５が配設され、調整リング３５は、第２ガスを均等に供給可能とするための穴が複数形成されている。各穴の径は、第２ガスを均等に供給できるよう適宜調整されている。形状も、円形状でも良いし、矩形、多角形いずれでもよい。
【００８４】
以上のように、構成された部材をシャワープレート３と呼ぶ。
【００８５】
シャワープレート２上に、シャワープレート３を設置し、距離ｃのガス分配空間９を形成する。シャワープレート２と、シャワープレート３は、Ｏリング２２ｃによって気密を保つように固定される。
【００８６】
ガス分配空間９には、調整リング３６が配設され、調整リング３６は、第１ガスを均等に供給可能とするための、穴が複数形成されている。各穴の径は、第１ガスを均等に供給できるよう適宜調整されている。形状も、円形状でも良いし、矩形、多角形いずれでもよい。
【００８７】
ガス流路４ａ内に同芯状に内包されたガス流路４ｂのガス流路出口２７は、ガス流路出口２５と距離Ｌの位置に形成される。このように構成することで、ガス流路４ａ内に、第１ガスと第２ガスとの混合室１２が形成される。
【００８８】
上記のように構成することで、反応ガスの混合性が向上し、被処理基板面上のガス濃度分布を均一化することができ、被処理基板表面反応の制御性を向上させ、つまり、成膜厚や組成比を向上させると共に、原料利用効率を向上させることができる。
【００８９】
また、冷媒流路１１が構成されることによって、被処理基板に到達する前に附加化合物が発生するのを防ぐことができる。
【００９０】
また、本実施の形態においては、シャワープレート３はＯリング２２ｂによって封止されており、取り外しが可能であるため、第１ガス分配空間９が露出可能となる構成となっている。上記構成により、メンテナンス性が向上し、特に、ガスシャワープレート２内部に附加化合物が発生した場合や、異物混入があった場合においても、洗浄性が飛躍的に向上し、内部汚染を完全に除去できる。従来の特許文献２に記載の構造によると、ロウ付等により接合しているため、内部の完全な洗浄は不可能である。穴が小さく（φ０．５ｍｍ）、洗浄液が十分に流れ難い、よどみができるため、異物がたまる可能性が高い。
【００９１】
なお、本実施の形態では、シャワープレート３がＯリング２２ｂによって封止されて取り外し可能な構成例を示したが、本発明はこれに限定されない。他の機構によって、シャワープレート３をシャワープレート２から取り外し可能に構成してもよい。
【００９２】
他の構成としては、『ナイフエッジ型メタルシールフランジ』(ＩＣＦフランジ、コンフラットフランジとも言われる)によって、シャワープレート３をシャワープレート２から取り外し可能に構成することができる。一般的に真空封止可能なフランジ型式により、取り外し可能に構成することができる。
【００９３】
『ナイフエッジ型メタルシールフランジ』は、バリアン社が超高真空用のフランジとして開発し、超高真空の標準フランジのように使われている。日本では日本真空協会が日本真空協会規格のJVIS003「真空装置用ベーカブルフランジの形状・寸法」に名称を「ナイフエッジ型メタルシールフランジ」と称して寸法図を参考図面として記述している。一方、ISO規格は現在規格制定中であり、ISO/CD3669ベーカブルフランジとしてドラフト段階で検討が進んでいる。 
【００９４】
なお、ISOで規格化しようとしているベーカブルフランジはナイフエッジ型、中空メタル"Ｏ"リング型、メタル"Ｃ"リングなど他のタイプのシール機構も含め、外形寸法、ボルト数、シール機構部の寸法などを規格化しようとしている。 
【００９５】
ナイフエッジ型メタルシールフランジは、内側に先の尖ったエッジが付いており、通常は銅製のガスケットを挟んで塑性変形させることによってシールする、全金属製の継手である。このようなナイフエッジ型メタルシールフランジの構成は、例えば、特開２００３−２９４１４６号公報に開示されている。
【００９６】
また、シャワープレート３の上方プレート８は、Ｏリング２２ｃによって封止されており、取り外しが可能であるため、ガス分配空間１０が露出可能となる構成となっている。上記構成によれば、ガス分配空間１０が露出可能となる構成であるため、メンテナンス性が向上し、特に、ガス分配空間１０、ガス流路４ｂ内部に附加化合物が発生した場合や、異物混入があった場合においても、洗浄性が飛躍的に向上し、内部汚染を完全に除去できる。
【００９７】
なお、本実施の形態では、シャワープレート３の上方プレート８がＯリング２２ｃによって封止されて取り外し可能な構成例を示したが、本発明はこれに限定されない。他の機構によって、上方プレート８をベース７から取り外し可能に構成してもよい。例えば、上述した『ナイフエッジ型メタルシールフランジ』により、上方プレート８をベース７から取り外し可能に構成することができる。
【００９８】
また本実施の形態では、ガス分配空間９、１０が反応室１９の上側に設けられた構成を示したが、本発明はこれに限定されない。逆に、反応室が上方にあり、下方にあるガス分配空間側からシャワーを吹き上げるように、装置をさかさまに構成してもよい。後述する他の実施の形態においても同様である。
【００９９】
また、本実施の形態では、ガス導管５の先端が、ガス流路４ａの途中まで挿入されて、ガス導管５の先端の前方においてガス流路４ａの内壁により混合室１２が形成されている例を示したが、本発明はこれに限定されない。ガス導管５の先端と壁面２６とが同一平面上にあるように構成しても良いし、ガス導管５の先端が壁面２６から被処理基板１５に向かって突出するように構成してもよく、これらの場合は混合室１２は形成されない。後述する他の実施の形態においても同様である。
このような構成によって作製された気相成長装置（ＭＯＣＶＤ装置）１によって、成膜実験を行った。なお、シャワープレート２・３は、略円盤状であり、約２４００個のノズルをピッチ７．５ｍｍの格子上に配置した。また、ガス導管５の流路出口はφ１．５ｍｍのノズル径とし、混合室１２の流路出口２５はφ４.０ｍｍのノズル径とした。また、突出し長さＤは、シャワープレート２の中央部分の約３００個のノズルにおいて、ガス導管５の突出し長さＤを他の周縁部分より１５ｍｍ短くし、混合室の高さＬは、中央部分約３００個のノズルを２０ｍｍ、その他の周縁部分を５ｍｍとした。これから混合室１２の体積は周縁部よりも中央部分の方が大きくなる。成膜する基板はノズル部分とほぼ同じ範囲内に、１９枚の４インチ基板を配置した。用いた材料ガスは、III族のＴＭＧを流量１０ｓｃｃｍ（Standard cc/min）にて導入し、Ｖ族にＡｓＨ３を流量６０ｓｃｃｍにて導入するように、流量を調節した。また、キャリアガスとして流量２６０ｓｌｍ（Standard  liter/min）の水素を、III族、Ｖ族それぞれに同量ずつ材料ガスと混合させて導入し、ＧａＡｓ結晶をＧａＡｓ基板上に成膜した。
このときの、成膜レートの分布を図１１に示す。図１１は、曲線Ｃ１が本実施の形態にいて混合室１２の大きさをシャワープレートの中央と周縁とで調節した場合であり、曲線Ｃ２は混合室１２の大きさを中央と周縁とで調節していない従来の（混合室１２が同じ）場合のグラフである。横軸は、シャワープレート中心からの距離を表しており、縦軸は、ＧａＡｓ成長レートを表している。従来では（図中曲線Ｃ２）、シャワープレート中央部分で成長レートが小さく、径方向に沿って周縁に近づくにしたがって、成長レートが増加する傾向にある。一方、混合室１２をシャワープレート中央部分で大きくすることにより（図中曲線Ｃ１）、中央部分の成膜レートが上がり、均一性が向上する。
【０１００】
（実施の形態２）
図１２は、実施の形態２に係る気相成長装置１ａの構成を示す断面図である。前述した構成要素と同一の構成要素には、同一の参照符号を付している。従って、これらの構成要素の詳細な説明は省略する。
【０１０１】
前述した実施の形態１の気相成長装置１と異なる点は、シャワープレート２とシャワープレート３との間に昇降機構１３を設けた点である。昇降機構１３は、ベローズによって構成されている。「ベローズ（Ｂｅｌｌｏｗｓ）」とは、金属で製作した筒状のものにひだを設け、伸縮性・気密性・バネ性を持たせたものを言う。つまり、「ベローズ」は「伸縮管」であるということができる。
【０１０２】
昇降機構１３は、ガス導管５の先端とガス流路４ａとによって形成されて第１ガスと第２ガスとが混合される混合室１２の容積を調整するために、ガス導管５の長手方向に沿ってガス導管５とガス流路４ａとを相対的に昇降させるように構成されている。昇降機構１３がシャワープレート２とシャワープレート３とをガス導管５の長手方向に沿って相対的に昇降させる例を図１２は示しているが、本発明はこれに限定されない。昇降機構１３は、ガス導管５とシャワープレート３とをガス導管５の長手方向に沿って相対的に昇降させるように構成してもよい。
【０１０３】
このように、シャワープレート２とシャワープレート３との接合を、昇降機構１３を介して行うことができる。上記構成によると、シャワープレート３の位置を昇降機構１３のベローズの屈曲を利用し、可変することが可能となる。また、図示しない駆動機構によって、自動駆動させることも可能である。
【０１０４】
上記構成によれば、混合室１２の大きさを変化させることが可能となり、原料ガス混合性が向上し、被処理基板１５の面上のガス濃度分布を均一化することができ、被処理基板１５の表面反応の制御性を向上させることができる。つまり、成膜厚や組成比を向上させると共に、原料利用効率を向上させることができる。また、成膜中に混合室１２の大きさを可変することが可能となる。このため、１回の成膜で、反応ガス流量や、被処理基板１５の温度が変わる複数の膜を成長させる場合においても、それぞれの条件に最適な混合室１２の大きさを設定できる。その結果、最適な単膜を積層することが可能となり、高品質の多層膜を成膜することが可能となる。
【０１０５】
さらに、ガス導管５とガス流路４ａとの相対位置移動により、ガス導管５のガス流路４ａからの突出程度、被処理基板１５へのガス導管５の先端からの距離、ガス流路４ａの出口からの距離が変わりうるので、膜質や成長速度の変更が可能となる。
【０１０６】
シャワープレート２の天面とシャワープレート３の底面との間に、ベローズ（昇降機構１３）を溶接もしくはフランジ接続にて設置することで、ガス分配空間９は、外部（大気）から隔離され、内部を気密に保つことが可能となり、かつ、シャワープレート３の高さ位置は、ベローズ（昇降機構１３）の屈曲を利用して調整可能に構成できる。シャワープレート３の高さ位置の駆動は、ボールネジ、エアシリンダ、高さ調整ボルトなど様々な方法で駆動可能である。
【０１０７】
（実施の形態３）
図１３は、実施の形態３に係る気相成長装置に設けられたガス供給部の構成を示す拡大断面図である。ガス導管５ａの流路出口２７ａの反対端の外周には、雄ネジ加工が施してある。ガス導管５ａに形成された雄ネジの流路出口２７ａ側には、フランジ４０が形成されている。
【０１０８】
下方プレート４２に形成された貫通穴４１には、ガス導管５ａの雄ネジに対応する雌ネジ加工が施してあり、更に、ザグリ穴４２が、フランジ４０に対応するように形成されている。このように、ガス導管５ａは、ネジ構造によって、下方プレート４２に固定することが可能となる。更に、フランジ４０を設けることによって、ガス導管５ａの突出長さＤを正確に規定することが可能である（フランジ４０が無いと、ネジの締め込み具合に応じて突出長さＤが変化してしまう）。更に、下方プレート３４ａのザグリ穴４２に、前記フランジ４０を挿入することで、ガス分配空間９に余分な突起を生じることが無く、ガス分配空間９内の流れを乱すことが無い。また、ネジ部を通じて、第１ガスと第２ガスとが拡散し混合する可能性もあるため、ネジ部には、グラファイトシートを挟み、封止構造をとることもできる。また、グラファイトシート以外に、白金薄膜シート等の原料ガスに対して耐食性を有する金属薄膜シートも使用可能である。
【０１０９】
但し、フランジ４０の高さが、ガス分配空間９内の流れを乱さない程度の突起であれば、ザグリ穴４２を設けることは必須では無い。
【０１１０】
上記構成によれば、ガス導管５ａは、下方プレート３４ａから取り外し（着脱）可能な構成になっており、ガス導管５ａの突出長さＤを変えることによって、混合室１２の大きさを変えることが可能である。実施の形態２に記載の方法によっても、ガス導管５ａの位置を変えることが可能であるが、ガス分配空間９の大きさも可変となるため、条件によっては、均一なシャワープレートからの反応ガス供給が出来ない場合がある（ガス分配空間９が極端に狭くなるような条件のとき）。そのような場合、ガス導管５ａを取り外し可能な構成としていることで、本体毎に再製作する必要がなく、ガス導管５ａの変更のみで調整することが可能となり、様々な条件の成膜に対応した装置とすることができる。
【０１１１】
また上記構成によれば、第二ガス流路出口２７の直径の変更が容易となる。例えば、基板保持部材１６上に設置された複数の被処理基板１５の内、外周側の被処理基板１５の膜厚が中央部と比べて異なった場合、通常は、基板保持部材１６上の温度分布を変化させ（外周側に配置された被処理基板１５の温度を上げるもしくは下げる）、気相の温度を変えることで、均一な膜を成膜する。しかし、温度を変えると、成膜組成も変わってしまう。そこで、被処理基板１５に供給される反応ガスの流速を変化させて調整することが考えられるが、シャワープレート方式の場合、流量を変更することによって、全体の流速が変化してしまうため、エリア毎の流速調整は、穴径を変化させたシャワープレートを作り直す必要があった。
【０１１２】
しかし、ガス導管５ａを取り外して交換可能とすることで、様々な穴径を有するガス流路４ｂを容易に形成することが可能である。また、ガス流路出口２７ａの外径、つまり、ガス導管５ａの外径を変更することで、ガス流路４ａの断面積も変えることが可能であり、エリア毎に細かな流速調整が可能である。以上のことから、様々な条件の成膜に対応した気相成長装置とすることができる。
【０１１３】
また、ガス流路４ｂの一部において、附加化合物が発生し、ガス流路４ｂ内の壁面に附加化合物が付着し、流路出口２７ａが詰まった場合でも、全体を洗浄することなく、詰まった箇所のガス流路４ｂ（ガス導管５ａ）のみを交換することが可能である。そのため、装置のメンテナンス時間も大幅に短縮することが可能であり、装置の稼働率向上を図ることも可能である。
【０１１４】
本実施の形態では、ガス導管５ａにネジを形成することによって、下方プレート３４ａから取り外し（着脱）可能に構成する例を示した。しかしながら、本発明はこれに限定されない。他の機構によってガス導管５ａを下方プレート３４ａから取り外し（着脱）可能に構成してもよい。
【０１１５】
また、混合室１２が形成される場合は、混合室１２の大きさを調整することができるばかりでなく、下記の調整が可能になる。例えば、長さが同じガス導管５ａであれば、その先端から前方の空間（混合室１２）の大きさは同じになるが、図６に示す先端全面開口の寸胴型ガス導管（ガス導管５ａ）であっても、その内径の違いに応じて、ガスが混合された状態（混合程度、出口から流出する速度、流出方向等）を様々に調整することができる。また、図１３（ａ）に示すような先端の閉面に開口があるタイプでは、その開口の配置、大きさ及び数に応じて、ガスが混合された状態（混合程度、出口から流出する速度、流出方向等）を様々に調整することができる。また、ガス導管の噴出しの方向が、図１３（ａ）に示すように端面から噴出す方向であるか、図１３（ｂ）に示すように側面から噴出する方向であるかに応じて、ガスが混合された状態（混合程度、出口から流出する速度、流出方向等）を様々に調整することができる。さらに、図１３（ａ）に示す先端の閉面に開口が形成されているタイプのガス導管であっても、先端の閉面に対して垂直に開口するのか、斜めに開口するのかに応じて、ガスが混合された状態（混合程度、出口から流出する速度、流出方向等）を様々に調整することができる。
図１３（ａ）は上記気相成長装置のガス供給部に設けられたガス導管５ａの構成を示す斜視図であり、（ｂ）は他のガス導管５ｂの構成を示す斜視図である。図１３（ａ）に示す構成によると、ガス導管５ａの流路出口に複数個の孔６を形成することによって、第２ガスの噴出しをより広げることが可能となり（パイプ形状の場合、直線状に噴出すのみである）、各孔６からの第二ガス流出速度は、従来よりも増加し、かつ、狭ピッチの細かな噴出しが実現できる。このため、流出した第二ガスの乱れが増加し、より、第一ガスとの混合性が向上する。また、被処理基板面上のガス濃度分布を均一化することができ、被処理基板表面反応の制御性を向上させ、つまり、成膜厚や組成比を向上させると共に、原料利用効率を向上させることができる。
【０１１６】
図１３（ｂ）の構成によると、ガス導管５ｂの側面に複数個の孔６を形成することによって、第２ガスを側面方向の第１ガス流路へ噴出させる。各孔６からの第２ガス流出速度は従来よりも増加し、かつ、第１ガス流路へ噴出させるため、流出した第２ガスと第１ガスとの混合性がより向上する。
【０１１７】
また、本発明においては、ＭＯＣＶＤ装置を構成する反応炉、シャワープレートおよびその他の部材の形状が図１に示す形状に限定されないことは言うまでもない。
【０１１８】
上述の実施の形態１〜３において、第一ガスとして、III族ガス、第二ガスとしてＶ族ガスを原料ガスとすることができる。
【０１１９】
なお、本発明において、III族元素としては、たとえば、Ｇａ（ガリウム）、Ａｌ（アルミニウム）またはＩｎ（インジウム）などがあり、III族元素を含むIII族系ガスとしては、たとえば、トリメチルガリウム（ＴＭＧ）またはトリメチルアルミニウム（ＴＭＡ）などの有機金属ガスの１種類以上を用いることができる。
【０１２０】
Ｖ族元素としては、たとえば、Ｎ（窒素）、Ｐ（リン）またはＡｓ（ヒ素）などがあり、Ｖ族元素を含むＶ族系ガスとしては、たとえば、アンモニア（ＮＨ３）、ホスフィン（ＰＨ３）またはアルシン（ＡｓＨ３）などの水素化合物ガスの１種類以上を用いることができる。
【０１２１】
上記構成によれば、第二ガス流路出口２７は、加熱ヒータからの熱を直接受け、冷媒流路１１によって温度調整される第一ガス流路４ａに比べ、温度上昇しやすい構造である。Ｖ族系ガスは有機ガスが用いられ、高温にしないと、分子が分解して成長膜にドープされない、あるいは分子のままドープされてホールを形成してしまい、膜質や成長レートの劣化に繋がる。そのため、第二ガス流路４ｂをＶ族系ガスとすることで、予め反応炉１４以外で加熱し、活性化されたガスを反応炉１４に供給することにより、被処理基板１５の温度が、III族系ガスが熱分解しない程度の温度を保ったまま、気相反応を進行させることが可能となる。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２３】
本発明は、反応炉内の被処理基板を載置するための基板保持部材に対向して配置されて被処理基板に向かってガスを供給するために設けられたシャワープレートを備えた気相成長装置及び気相成長方法に適用することができる。
【図面の簡単な説明】
【０１２４】
【図１】実施の形態１に係る気相成長装置の構成を示す断面図である。
【図２】上記気相成長装置に設けられたガス供給部の詳細な構造を示す断面図である。
【図３】図２に示すＡ部の拡大断面図である。
【図４】上記気相成長装置に設けられたガス供給部を被処理基板側から見た平面図である。
【図５】上記気相成長装置に設けられた第１及び第２シャワープレートを説明するための斜視図である。
【図６】上記第２シャワープレートを説明するための斜視図である。
【図７】上記第１シャワープレートに形成されたガス流路と、上記第２シャワープレートに設けられたガス導管との関係を示す断面図である。
【図８】（ａ）（ｂ）（ｃ）は、上記第１シャワープレートに形成されたガス流路と、上記第２シャワープレートに設けられたガス導管との他の関係を示す断面図である。
【図９】（ａ）（ｂ）は、上記第１シャワープレートに形成されたガス流路と、上記第２シャワープレートに設けられたガス導管とのさらに他の関係を示す断面図である。
【図１０】（ａ）（ｂ）は、上記第１シャワープレートに形成されたガス流路と、上記第２シャワープレートに設けられたガス導管とのさらに他の関係を示す断面図である。
【図１１】上記気相成長装置によるＧａＡｓ成長レートとシャワープレート中心からの距離との間の関係を示すグラフである。
【図１２】実施の形態２に係る気相成長装置の構成を示す断面図である。
【図１３】実施の形態３に係る気相成長装置のガス供給部の構成を示す拡大断面図であり、（ａ）は上記気相成長装置のガス供給部に設けられたガス導管の構成を示す斜視図であり、（ｂ）は他のガス導管の構成を示す斜視図である。
【図１４】従来の気相成長装置の構成を模式的に示す断面図である。
【符号の説明】
【０１２５】
１    気相成長装置
２    シャワープレート（第１シャワープレート）
３    シャワープレート（第２シャワープレート）
４ａ、４ｂ  ガス流路
５    ガス導管
６    孔
７    ベース
８    上方プレート（カバープレート）
９    ガス分配空間（第１ガス分配空間）
１０  ガス分配空間（第２ガス分配空間）
１１  冷媒流路
１２  混合室
１３  昇降機構
１４  反応炉
１５  被処理基板
１６  基板保持部材
４０  フランジ
【図１】
2010062383.tif 000003
【図２】
2010062383.tif 000004
【図３】
2010062383.tif 000005
【図４】
2010062383.tif 000006
【図５】
2010062383.tif 000007
【図６】
2010062383.tif 000008
【図７】
2010062383.tif 000009
【図８】
2010062383.tif 000010
【図９】
2010062383.tif 000011
【図１０】
2010062383.tif 000012
【図１１】
2010062383.tif 000013
【図１２】
2010062383.tif 000014
【図１３】
2010062383.tif 000015
【図１４】
2010062383.tif 000016